СЫРЬЕВАЯ СМЕСЬ И СПОСОБ ЕЕ ПОЛУЧЕНИЯ ДЛЯ НАНОСТРУКТУРИРОВАННОГО АВТОКЛАВНОГО ГАЗОБЕТОНА

1. Сырьевая смесь для наноструктурированного автоклавного газобетона, включающая известково-кремнеземистое вяжущее, гипс, алюминиевую пасту или пудру и тонкомолотый кремнеземсодержащий компонент, отличающаяся тем, что в качестве кремнеземсодержащего компонента используется высококонцентрированная суспензия с влажностью 12-20% и содержанием частиц менее 5 мкм 30-50%, полученная мокрым помолом кремнеземсодержащего сырья при следующем соотношении компонентов, мас.%:
указанная суспензия (на сухое вещество)
62,5-72,5
указанное известково-кремнеземистое вяжущее,
при соотношении компонентов, мас.%:
известь 75-85 и кварцевый песок 15-25,
25-35
гипс
1,5-2,5
алюминиевая паста или пудра
0,05-0,1
2. Способ получения сырьевой смеси для наноструктурированного автоклавного газобетона, включающий получение известково-кремнеземистого вяжущего, последующее перемешивание в смесителе полученного известково-кремнеземистого вяжущего, гипса, суспензии алюминиевой пасты или пудры и тонкомолотого кремнеземсодержащего компонента, отличающийся тем, что получение известково-кремнеземистого вяжущего осуществляется путем совместного сухого помола негашеной извести и кварцевого песка до заданной степени дисперсности, а подготовка тонкомолотого кремнеземсодержащего компонента осуществляется путем мокрого помола кварцевого песка, с получением высококонцентрированной суспензии влажностью 12-20% и содержанием частиц менее 5 мкм 20-50%, и последующим разбавлением полученной суспензии водой до плотности 1,75-1,80 кг/л, при следующем соотношении компонентов, мас.%:
указанная суспензия (на сухое вещество)
62,5-72,5
указанное известково-кремнеземистое вяжущее,
при соотношении компонентов, мас.%:
известь 75-85 и кварцевый песок 15-25,
25-35
гипс
1,5-2,5
алюминиевая паста или пудра
0,05-0,1